СПОСОБ ИЗГОТОВЛЕНИЯ РЕЖУЩЕГО ИНСТРУМЕНТА

-3
Способ изготовления режущего инструмента из оксидно-карбидной керамики, включающий термообработку в вакууме и последующее охлаждение, отличающийся тем, что, с целью повышения трещиностойкости, термообработку проводят при температуре 1100-1400 К в течение 20-40 мин, затем в камеру вводят азотсодержащую смесь до давления (0,5-1,0)·10  Па и выдерживают в течение 10-30 мин.